(57)【要約】本発明は、新規なヒータ素子を組み込んだセラミックヒータ素子及び予熱プラグを提供する。ヒータ素子は、ベース部とヒータ部とを有する。導電性セラミック層、絶縁性セラミック層、及び抵抗性セラミック層は、ベース部及びヒータ部の両方にわたって延びる。高導電性のリターンパスを形成するために、外側導電性セラミック層は、ベース部の外側に付加されている。これはベース部での抵抗性セラミック層の発熱を制限する傾向にあるので、ヒータ部において優れた信頼性の高い熱集中をもたらす。更に、ヒータ素子は、非導電性の外側防水性層を備えている。ヒータ素子は、ディーゼルエンジン用予熱プラグを形作るように組み立てることができる。
2004524648.tif 000002
【特許請求の範囲】
【請求項１】
ベース部と、
前記ベース部の一方の端部に形成され、前記ベース部よりも小さな直径を有するヒータ部と、
を備えるセラミックヒータ素子であって、
前記ベース部と前記ヒータ部の各々は、導電性セラミック層と抵抗性セラミック層とを有し、前記導電性セラミック層と前記抵抗性セラミック層とは、前記導電性セラミック層と前記抵抗性セラミック層とが電気的に接続されている前記ヒータ部の先端部を除いて、絶縁性セラミック層によって分離されており、更に、前記ベース部は、前記抵抗性セラミック層と電気的に接触状態にある外側導電性セラミック層を有しており、
前記ベース部と前記ヒータ部とを覆う外側防水性層を含み、前記外側防水性層が非導電性セラミックであることを特徴とするセラミックヒータ素子。
【請求項２】
前記導電性セラミック層、前記抵抗性セラミック層、前記絶縁性セラミック層、及び前記防水性層の各々は、Ｓｉ３Ｎ４、炭化珪素、窒化アルミニウム、アルミナ、シリカ、及びジルコニアから成る群から選ばれた非導電性セラミック成分を含むことを特徴とする請求項１に記載の素子。
【請求項３】
前記導電性セラミック層は、ＭｏＳｉ２、Ｙ２Ｏ３、ＴｉＮ、ＺｒＮ、ＴｉＣＮ、及びＴｉＢ２から成る群から選ばれた導電性セラミック成分を３０体積％から４５体積％含む組成を有することを特徴とする請求項２に記載の素子。
【請求項４】
前記導電性セラミック層、前記抵抗性セラミック層、絶縁性セラミック層、及び防水性層の各々は、焼結促進成分を含むことを特徴とする請求項１に記載の素子。
【請求項５】
前記抵抗性セラミック層が、ＭｏＳｉ２、ＴｉＮ、ＺｒＮ、ＴｉＣＮ、及びＴｉＢ２から成る群から選ばれた導電性セラミック成分を３０体積％から４５体積％含む組成を有することを特徴とする請求項２に記載の素子。
【請求項６】
前記絶縁性セラミック層と前記外側防水性層とは、ＭｏＳｉ２、Ｙ２Ｏ３、ＴｉＮ、ＺｒＮ、ＴｉＣＮ、及びＴｉＢ２から成る群から選ばれた導電性セラミック成分を０体積％から２８体積％含む組成を有することを特徴とする請求項２に記載の素子。
【請求項７】
前記外側導電性セラミック層は、ＭｏＳｉ２、ＴｉＮ、ＺｒＮ、ＴｉＣＮ、及びＴｉＢ２から成る群から選ばれた導電性セラミック成分を４１体積％から８０体積％含む組成を有することを特徴とする請求項２に記載の素子。
【請求項８】
実質的にベース部の全長にわたって延びる内側導電性セラミックコアを更に備えることを特徴とする請求項１に記載の素子。
【請求項９】
前記内側導電性セラミックコアは、ＭｏＳｉ２、Ｙ２Ｏ３、ＴｉＮ、ＺｒＮ、ＴｉＣＮ、及びＴｉＢ２から成る群から選ばれた導電性セラミック成分を４１体積％から８０体積％含む組成を有することを特徴とする請求項８に記載の素子。
【請求項１０】
前記導電性セラミック層、前記抵抗性セラミック層、前記絶縁性セラミック層、及び前記外側防水性層は、スリップキャストされて素地が形成されることを特徴とする請求項１に記載の素子。
【請求項１１】
前記素地は、導電性セラミック層セラミック懸濁液に浸されて前記外側導電性セラミック層が形成され、その後、非導電性セラミック層セラミック懸濁液に浸されて前記外側防水性層が形成されることを特徴とする請求項１０に記載の素子。
【請求項１２】
前記外側導電性セラミック層と前記外側防水性層とは、キャスト層であることを特徴とする請求項１０に記載の素子。
【請求項１３】
円筒部とテーパ付きスリーブとを含む金属ハウジングと、
前記ハウジング内に取り付けられているセラミックヒータ素子と、
を備えるディーゼルエンジン用予熱プラグであって、
前記ヒータ素子は、前記ハウジング内にくさび留め嵌合するようにテーパ付けされたベース部と、前記ベース部の一方の端部に形成されているヒータ部とを有し、前記ヒータ部は、前記ベース部よりも小さな直径を有し、前記ベース部と前記ヒータ部の各々は、導電性セラミック層と抵抗性セラミック層とを有し、前記導電性セラミック層と前記抵抗性セラミック層とは、前記導電性セラミック層と前記抵抗性セラミック層とが電気的に接続される前記ヒータ部の先端部を除いて、絶縁性セラミック層によって分離されており、更に、前記ベース部は、前記抵抗性セラミック層と電気的に接触状態にある外側導電性セラミック層を有しており、
前記ベース部と前記ヒータ部とは、非導電性セラミックから成る外側防水性層を更に有し、
前記導電性セラミック層と前記抵抗性セラミック層とを横切って電圧を印加する手段を含むことを特徴とする予熱プラグ。
【請求項１４】
前記導電性セラミック層、前記抵抗性セラミック層、前記絶縁性セラミック層、及び前記防水性層の各々は、Ｓｉ３Ｎ４、炭化珪素、窒化アルミニウム、アルミナ、シリカ、及びジルコニアから成る群から選ばれた非導電性セラミック成分を含むことを特徴とする請求項１２に記載の予熱プラグ。
【請求項１５】
前記導電性セラミック層は、ＭｏＳｉ２、Ｙ２Ｏ３、ＴｉＮ、ＺｒＮ、ＴｉＣＮ、及びＴｉＢ２から成る群から選ばれた導電性セラミック成分を３０体積％から４５体積％含む組成を有することを特徴とする請求項１３に記載の予熱プラグ。
【請求項１６】
前記導電性セラミック層、前記抵抗性セラミック層、絶縁性セラミック層、及び防水性層の各々は、焼結促進成分を含むことを特徴とする請求項１３記載の予熱プラグ。
【請求項１７】
前記抵抗性セラミック層が、ＭｏＳｉ２、ＴｉＮ、ＺｒＮ、ＴｉＣＮ、及びＴｉＢ２から成る群から選ばれた導電性セラミック成分を３０体積％から４５体積％含む組成を有することを特徴とする請求項１３に記載の予熱プラグ。
【請求項１８】
前記絶縁性及び前記防水性セラミック層は、ＭｏＳｉ２、Ｙ２Ｏ３、ＴｉＮ、ＺｒＮ、ＴｉＣＮ、及びＴｉＢ２から成る群から選ばれた導電性セラミック成分を０体積％から２８体積％含む組成を有することを特徴とする請求項１３に記載の予熱プラグ。
【請求項１９】
前記外側導電性セラミック層は、ＭｏＳｉ２、ＴｉＮ、ＺｒＮ、ＴｉＣＮ、及びＴｉＢ２から成る群から選ばれた導電性セラミック成分を４１体積％から８０体積％含む組成を有することを特徴とする請求項１３に記載の予熱プラグ。
【請求項２０】
実質的にベース部の全長にわたって延びる内側導電性セラミックコアを更に備えることを特徴とする請求項１３に記載の予熱プラグ。
【請求項２１】
前記内側導電性セラミックコアは、ＭｏＳｉ２、Ｙ２Ｏ３、ＴｉＮ、ＺｒＮ、ＴｉＣＮ、及びＴｉＢ２から成る群から選ばれた導電性セラミック成分を４１体積％から８０体積％含む組成を有することを特徴とする請求項２０に記載の予熱プラグ。
【発明の詳細な説明】
【０００１】
（技術分野）
本発明は、セラミックヒータ素子に関する。詳細には、本発明は、ディーゼルエンジン用の高温予熱プラグに使用されるセラミックヒータ等のセラミックヒータ素子、及びその製造方法に関する。
【０００２】
（背景技術）
多層構造を有するセラミック予熱プラグを製造することは公知である。このような従来型の予熱プラグの例が、米国特許第４，７４２，２０９号、米国特許第５，３０４，７７８号、及び米国特許第５，５１９，１８７号に説明されている。一般に、これらの予熱プラグは、それぞれ絶縁性及び抵抗性の複数のセラミック層によって取り囲まれている導電性コアを有するセラミックヒータを備える。これらの層は別々に成型され、相互に嵌め込まれている。次に、得られた素地は、焼結されてセラミックヒータが形成される。このようなセラミックヒータには幾つかの欠点がある。予熱プラグに使用する場合、それらは周期的に加熱及び冷却されるので、各セラミック層の間の境界結合部において大きな内部応力が生じ、予熱プラグの最終的な故障に至る。この故障率を低下させるために、このようなセラミックヒータは、ディーゼルエンジンにおいて最適であろう温度よりも低い温度で周期的に加熱及び冷却されることが多い。
【０００３】
積層型予熱プラグの内部応力は、主として異なった構成の各層の間の熱膨張係数の差異に起因する。予熱プラグの異なる層は、異なる速度で膨張及び収縮する。更に、残留応力は製造に起因し、特に、セラミック組成の塑性変形状態よりも低い温度で発生する冷却期間中の不均一な収縮、及び、各層の間の不均一な取り付けに起因する。
【０００４】
１９９７年６月２５日出願の米国特許出願番号０８／８８２，３０６には、内部応力を低減させたセラミックヒータが説明されている。この出願には、界面境界域において傾斜組成を有する単一体としてスリップキャストされたセラミックヒータが開示されている。この出願に説明されているセラミックヒータの内部応力は低減されているが、このようなヒータに要求される厳しい規格に合わせて製造することが難しいことが分かっている。特に、層の厚みを正確に制御することは難しく、僅かな差異でさえも最終ヒータの熱出力を大きく変動させる。セラミックヒータが自動車及びエンジン製造業者用に大量生産される場合、発熱特性の正確な制御、及びヒータ素子のベース部での発熱損失を抑えることが重要である。
更に、先行技術によるセラミックヒータ素子の性能は、湿度の影響を受ける可能性があることも分かっている。
【０００５】
従って、先行技術の欠点を解消したセラミックヒータ素子を提供することが望まれる。特に、内部熱応力が低く、正確に制御可能且つ再現可能な、主として素子の発熱先端部に集中された発熱特性を有し、湿度の影響に対して抵抗性があるセラミックヒータ素子を提供することが望まれる。
【０００６】
（発明の開示）
一般的に、本発明は、新規なヒータ素子を組み込んだセラミックヒータ素子及び予熱プラグを提供する。ヒータ素子は、ベース部とヒータ部とを有する。導電性セラミック層、絶縁性セラミック層、及び抵抗性セラミック層は、ベース部及びヒータ部の両方にわたって延びる。高い導電性のリターンパスを形成するために、外側導電性セラミック層は、ベース部の外側に付加されている。これはベース部での抵抗性セラミック層の発熱を制限する傾向にあるので、ヒータ部において優れた信頼性の高い熱集中をもたらす。更に、ヒータ素子は、非導電性の外側防水性層を備える。ヒータ素子は、ディーゼルエンジン用予熱プラグを形作るように組み立てることができる。
【０００７】
本発明の好適な実施形態において、セラミックヒータは、ベース部と、ベース部の一方の端部に形成されているヒータ部とを含む。ヒータ部は、ベース部よりも小さな直径を有する。ベース部とヒータ部の各々は、導電性セラミック層と抵抗性セラミック層とを有し、導電性セラミック層と抵抗性セラミック層とは、これら両層が電気的に接続されているヒータ部の先端を除いて、絶縁性セラミック層によって分離されている。更に、ベース部は、抵抗性セラミック層と電気的に接触状態にある外側導電性セラミック層を有する。非導電性セラミックから成る外側防水性層は、ベース部とヒータ部とにわたって延びる。ヒータは、実質的にベース部の全長にわたって延びる、随意的な中央導電性コアを備えることができる。
【０００８】
本発明の別の実施形態において、前記のヒータ素子を用いたディーゼルエンジン用予熱プラグが提供される。予熱プラグは、円筒部とテーパ付きスリーブとを含む金属ハウジングを有する。ハウジング内にくさび留め嵌合するようにテーパ付けされたベース部を有するセラミックヒータ素子は、ハウジング内に取り付けられている。ヒータ素子は、ベース部の一方の端部に形成されているヒータ部を有する。ベース部とヒータ部の各々は、導電性セラミック層と抵抗性セラミック層とを有し、導電性セラミック層と抵抗性セラミック層とは、これら両層が電気的に接続されているヒータ部の先端を除いて、絶縁性セラミック層によって分離されている。更に、ベース部は、抵抗性セラミック層と電気的に接触状態にある外側導電性セラミック層を有する。非導電性セラミックから成る外側防水性層は、ベース部とヒータ部とにわたって延びている。ヒータは、実質的にベース部の全長にわたって延びる、随意的な中央導電性コアを備えることができる。
以下に本発明の実施形態を、例示的に添付図面を参照して説明する。
【０００９】
（発明を実施するための最良の形態）
本発明を図１及び図２を参照して説明する。本発明の第１の実施形態によるセラミックヒータ素子の概略図が示されており、図１は、縦方向軸線に沿った断面図を示し、図２は、線Ａ−Ａに沿った断面図を示す。ヒータ素子は、一定の比率に拡大して示されておらず、全体的に参照符号１０で示されている。
【００１０】
素子１０は、ベース部２０とヒータ部２２とから構成される。ベース部２０及びヒータ先端部２２は、略円柱状のヒータ素子を形成するが、このヒータ素子は、ベース部２０で直径が太くヒータ部２２に向かって直径が次第に細くなっている。当業者にはよく知られているように、ベース部２０は、典型的に適切な電気接点を備える金属ハウジングに収容できる寸法であり、ディーゼルエンジンの予熱プラグを形成するようになっている。米国特許第５，８８０，４３２号「金属本体内にくさび留めで収容されたセラミックヒータを備える電気発熱装置」には、ベース部２０にテーパを付けて適切な金属ハウジング内にくさび留めできるようにベース部２０を形成する１つの方法が説明されており、その開示内容は、引用によって本明細書に組み込まれている。本発明者は、ヒータ素子１０のベース部２０を前記のように形成できることを十分認識しているが、本発明は、その特定形状及び寸法を問わず、如何なるセラミックヒータ素子にも好都合に適用できる。
【００１１】
当業者にはよく知られているように、ヒータ部２２の直径は、ベース部２０の直径よりも小さい。従って、ヒータ部２２の抵抗が高くなり、結果的に、熱出力が高くなる。つまり、素子１０の発熱作用は、理想的にヒータ部２２へ集中される。
【００１２】
図１及び図２に示す好適な実施形態を参照すると、ベース部２０はセラミック材料の６つの層で形成されている。よく知られているように、各層の組成は、特に、ＭｏＳｉ２等の導電性セラミック成分の量において異なっており、異なる層の導電性を制御できるようになっている。ベース部２０は、中心部から順に、内側導電性コア２４、導電性セラミック層２６、電気絶縁性セラミック層２８、電気抵抗性セラミック層３０、外側導電性セラミック層３２、及び外側絶縁防水性層３８から構成される。一般に、ベース部２０は、素子１０を予熱プラグとして組み立てた場合に、電気リード線（図示せず）への接続を可能にする孔３４を備える。説明の目的上、導電性セラミック層２６と抵抗性セラミック層３０とは区別されている。しかし、以下に詳細に説明するように、これら２つの層は、同様の特性をもっているので、抵抗性セラミック層３０に起因する発熱は、導電性セラミック層２６においても同等に適切に達成できる。
【００１３】
図１及び図３を参照すると、ヒータ部２２は、セラミック材料の４つの層で形成されている。ヒータ部２２は、最も内側の層から順に、導電性セラミック層２６、絶縁性セラミック層２８、抵抗性セラミック層３０、及び外側絶縁防水性層３８から構成される。ヒータ部２２の遠位端は、導電性セラミック層２６と抵抗性セラミック層３０との間の電気的な接続部を形成する先端部３６になる。
【００１４】
一般に、種々の層を形成するセラミック材料は、Ｓｉ３Ｎ４、Ｙ２Ｏ３、炭化珪素、窒化アルミニウム、アルミナ、シリカ、及びジルコニアから成る群から選択される。次に、これらの導電性セラミック材料は、ＭｏＳｉ２、ＴｉＮ、ＺｒＮ、ＴｉＣＮ、及びＴｉＢ２から成る群から選択される１つ又はそれ以上の導電性成分でドープ処理される。層の厚さと共に、導電性成分のパーセント濃度は、得られるセラミック材料の導電性を決定する。約１０体積％から約０体積％の焼結添加剤を含んでもよい。焼結添加剤としては、イットリウム、マグネシア、カルシウム、ハフニア、及び他のランタニド群元素を挙げることができる。導電性及び非導電性成分は、微粉末の粒子として供給される。最適には、粒子サイズは、約０．２から約０．８ミクロンである。微粉末成分は、水等の溶媒中に混合及び懸濁されて懸濁液が形成される。ＤＡＲＶＡＮ  Ｃ（商標）という名称で市販されているアンモニウム・ポリアクリレート等の適切な解膠剤を添加することもできる。
【００１５】
好適な実施形態において、非導電性セラミック材料はＳｉ３Ｎ４であり、導電性成分はＭｏＳｉ２である。内側コア２４は４１体積％から８０体積％のＭｏＳｉ２、導電性セラミック層２６は３０体積％から４５体積％のＭｏＳｉ２、絶縁性セラミック層２８及び外側防水性層３８は４１体積％から８０体積％のＭｏＳｉ２を含むことができる。
【００１６】
前記の好適な実施形態は、内側導電性コア２４を有するものとして説明されているが、本発明者は、ヒータ素子１０がコアを持たない５層で形成できることを認識している。この場合、導電性セラミック層２６が導電性コア２４の容積部を塞ぐ。現時点でコア２４がヒータ素子１０へもたらすと考えられる利点は、ベース部２０での導電性を改善して、熱の発生をヒータ部２２に集中させる点にある。ヒータ素子１０は、ベース部２０の長さを超えて延びるコアを含むことができる点も認識されている。例えば、特定の用途では、先端部３６近傍まで延びるコア２４をもつことが望ましい場合もある。
【００１７】
セラミックヒータ素子１０は、米国特許出願番号０８／８８２，３０６に説明されているようなスリップキャスト法によって製造されることが望ましく、その開示内容は、引用によって本明細書に組み込まれている。この出願に説明されている方法は、追加層、即ち内側コア２４及び外側層３２を組み込むために幾分変更されている。両端が開いた吸着性の管状型を準備する。この型は、焼石膏又は他の適切な吸着材料で作ることができる。好適な実施形態において、この型には小さな内径の段部が設けられており、比較的小さな直径のヒータ部２２をもつ素子１０を製造するようになっている。
【００１８】
一般に、素子１０の連続する各層は、先端部３６の端部から型に加える。この方法は、最初に外側絶縁防水性層３８を置き、次に外側導電性セラミック層３２を積層し、次に抵抗性セラミック層３０を形成する。次に、型内で絶縁性セラミック層２８を形成する。標準サイズのヒータ素子においては、抵抗性セラミック層３０と導電性セラミック層２６との間に有効な電気絶縁性障壁を形成するためには、少なくとも０．３ｍｍの絶縁性セラミック層２８が必要でることが分かっている。最後に、公知の方法で導電性セラミック層２６を形成する。次に、内側コア２４は、実質的にベース部２０の全長にわたって延びるように、型の反対側の端部から型内に注入する。この時点で、接続孔３４を内側コア２４内に形成することができる。導電性セラミック層２６と抵抗性セラミック層３０との間に一体的な電気的な接続部を形成するために、先端３６の素地は、例えば、型から取り外す前に、超音波ワンドから先端部３６へ低強度の振動を印加することによって改質される。低強度の振動は、内側容積部と外側容積部とをつなぐ導電性先端部へ、先端部の粒子を融け込ませる。液相が型の壁を介して実質的に吸着されると、改質された先端部を有する素地は、型から取り出されて空気乾燥される。
【００１９】
もしくは、セラミックヒータ素子１０は、抵抗性セラミック層３０から開始して、前述の工程を続行することで形成できる。その後、素地を焼結する前に、素地を導電性セラミック懸濁液に浸けて外側層３２を形成する。これにより、ベース部２０を覆う非常に薄い導電性材料の被覆がもたらされる。次に、素地を絶縁性セラミック体に浸けて外側防水性層を形成する。公知のように、次に、セラミック素地を焼結し、研磨して素子１０を作る。外側層３２の厚みを良好に制御できるので、現時点ではキャスト法により外側層３２を形成するのが好適である。
【００２０】
図４を参照すると、次に、前述の米国特許第５，８８０，４３２号に説明されているように、素子１０を組み立てて、予熱プラグ組立体を作ることができる。素子１０は、円筒部４４とスリーブ４６とから構成される金属ハウジング４２に挿入される。スリーブ４６にはベース部２０の外側テーパに合わせてテーパが付けられているので、素子１０は、ハウジング４２内にくさび留めでもって保持される。導電線４８は素子１０の孔３４に挿入され、素子１０と導電線４８とは、エポキシ樹脂、又は腐蝕性の高温雰囲気内での作動に適した他の固定剤で円筒部４４を満たすことによって、所定位置に固定される。次に、円筒部４４は、コネクタキャップ５０によって密閉される。
【００２１】
図４から分かるように、スリーブ４６、従ってハウジング４２は、外側層３２と電気的に接触状態にあり、一方で、導電線４８は、内側コア２４と電気的に接触状態にある。作動時に、ハウジング４２と導電線４８とを横切って電圧が印加される。これにより、電流が、導電線４８から内側導電性コア２４を通って導電性セラミック層２６へ流れる。次に、電流は、ヒータ部２２の外側抵抗性セラミック層３０を通って流れ、外側層３２に沿ってハウジング４２へ戻る。電流がヒータ部２２の領域において抵抗性セラミック層３０を通って流れる時に、電流はディーゼル燃料点火に十分な温度までヒータ部２２を加熱する。素子１０を実験した結果、１５００°Ｃの範囲のヒータ温度までの繰り返しサイクルでは、素子１０は故障しなかった。当業者には理解されるように、外側層３２の導電性は高いので、ベース部２０の抵抗性セラミック層３０には僅かな電流しか流れず、従って、ベース部の発熱は制限され、ヒータ部２２の抵抗性セラミック層３０での熱集中が改善される。
【００２２】
図５を参照すると、本発明のセラミックヒータ素子の別の実施形態が示されており、全体的に参照符号６０で示されている。本実施形態は、内側コアを有しないという点で第１の実施形態と相違している。代わりに、導電性セラミック層２６が素子１０の内側容積部を満たし、内側コアを形成する。一般に、この４層セラミックヒータ素子６０は、導電性セラミック層２６に依存してヒータ部２２へ電流を流すようになっている。層２６の有効抵抗率は僅かに低いので、作動温度は僅かに低く、典型的に１３００°Ｃの範囲であるが、セラミックヒータ素子の製造コストを下げるという利点がある。
【００２３】
当業者であれば理解できるように、本発明のセラミックヒータ素子は、先行技術に優る多数の利点をもつ。４層又は５層構造と外側層３２とは、ヒータ部２２での熱のより有効な集中をもたらし、セラミックヒータ素子の安定性及び均一性を向上させる。非導電性の外側防水性層３８は、ヒータ素子の保護、及びヒータ素子の電気特性に対する雰囲気湿度の影響の最小化に関する性能を更に高める。その結果、製造時の不良品が少なくなるので、製造コストが低下して利益が増える。また、熱集中により、約１３００から１５００°Ｃまで繰り返しサイクルが可能なヒータ素子を得ることができ、このことは、一般的に９００°Ｃから１１００°Ｃで作動する先行技術のセラミックヒータ素子に優る著しい改善である。
【００２４】
本発明の好適な実施形態を例示的に説明したが、本発明はこれらの特定の実施形態に限定されないことを理解されたい。当業者であれば、多数の変形及び変更を考えることができるであろう。本発明を定義する目的で特許請求の範囲を参照されたい。
【図面の簡単な説明】
【図１】
本発明の１つの実施形態によるセラミックヒータ素子の縦方向の軸線に沿った概略的な断面図である。
【図２】
図１に示すセラミックヒータ素子の線Ａ−Ａに沿った概略的な断面図である。
【図３】
図１に示すセラミックヒータ素子の線Ｂ−Ｂに沿った概略的な断面図である。
【図４】
本発明による予熱プラグの断面図である。
【図５】
本発明のヒータ素子の別の実施形態の断面図である。
【国際公開パンフレット】
2004524648.tif 000003
2004524648.tif 000004
2004524648.tif 000005
2004524648.tif 000006
2004524648.tif 000007
2004524648.tif 000008
2004524648.tif 000009
2004524648.tif 000010
2004524648.tif 000011
2004524648.tif 000012
2004524648.tif 000013
2004524648.tif 000014
2004524648.tif 000015
2004524648.tif 000016
2004524648.tif 000017
2004524648.tif 000018
2004524648.tif 000019
2004524648.tif 000020
2004524648.tif 000021
【国際調査報告】
2004524648.tif 000022
2004524648.tif 000023
2004524648.tif 000024